РЕЖУЩИЙ ИНСТРУМЕНТ С ПОКРЫТИЕМ

2
3
2
3
1. Режущий инструмент с покрытием, содержащий основу и покрытие, причем покрытие содержит многослойную систему, состоящую из чередующихся подслоев κ–AlO и подслоев TiN, TiC, TiCN, TiCO или TiCNO, причем упомянутая многослойная система содержит по меньшей мере три подслоя κ–AlO,
2
3
отличающийся тем, что многослойная система проявляет рентгенодифрактограмму в диапазоне углов сканирования θ–2θ – (15–140)°, на которой дифракционный пик 002 (площадь пика) является самым сильным пиком, относящимся к подслоям κ–AlO многослойной системы.
2. Режущий инструмент с покрытием по п. 1, причем средняя толщина каждого подслоя TiN, TiC, TiCN, TiCO или TiCNO составляет 10–500 нм.
2
3
3. Режущий инструмент с покрытием по п. 1 или 2, причем средняя толщина каждого подслоя κ–AlO составляет 30–900 нм, предпочтительно 50–800 нм.
2
3
4. Режущий инструмент с покрытием по любому из предыдущих пунктов, дополнительно содержащий слой α–AlO, находящийся между основой и многослойной системой.
2
3
5. Режущий инструмент с покрытием по п. 4, причем толщина упомянутого слоя α–AlO составляет 0,1–10 мкм, предпочтительно 0,1–5 мкм, более предпочтительно 0,1–3 мкм.
6. Режущий инструмент с покрытием по любому из предыдущих пунктов, дополнительно содержащий слой TiCN, находящийся между основой и многослойной системой.
7. Режущий инструмент с покрытием по п. 6, причем толщина упомянутого слоя TiCN составляет 2–15 мкм.
0
8. Режущий инструмент с покрытием по п. 6 или 7, причем слой TiCN имеет коэффициент текстуры TC(hkl), измеренный путем рентгеновской дифракции с использованием излучения CuKα и сканирования θ–2θ, определенный по формуле Харриса, где I(hkl) означает измеренную интенсивность (площадь пика) рефлекса (hkl), I(hkl) означает стандартную интенсивность согласно PDF–карте ICDD № 42–1489, n – число рефлексов, причем в расчетах использовались рефлексы (111), (200), (220), (311), (331), (420) и (422), при этом TC(422) + TC(311) > 3, предпочтительно > 4.
2
3
9. Режущий инструмент с покрытием по любому из предыдущих пунктов, причем толщина упомянутой многослойной системы κ–AlO составляет 1–15 мкм.
2
3
2
3
10. Режущий инструмент с покрытием по любому из предыдущих пунктов, причем полная толщина покрытия составляет 2–9 мкм и упомянутая многослойная система κ–AlO содержит 5–70 подслоев κ–AlO.
2
3
2
3
11. Режущий инструмент с покрытием по любому из предыдущих пунктов, причем полная толщина покрытия составляет 7–25 мкм, и многослойная система κ–AlO содержит 5–150 подслоев κ–AlO.
2
3
12. Режущий инструмент с покрытием по любому из предыдущих пунктов, причем многослойная система состоит из чередующихся подслоев κ–AlO и подслоев TiN.
13. Режущий инструмент с покрытием по любому из предыдущих пунктов, причем основа выполнена из цементированного карбида или металлокерамики.
14. Режущий инструмент с покрытием по любому из предыдущих пунктов, причем основа выполнена из цементированного карбида с составом, содержащим 4–12 мас.% Co, 0,1–10 мас.% кубических карбидов, нитридов или карбонитридов металлов из групп IVb, Vb и VIb Периодической таблицы, предпочтительно Ti, Nb, Ta или их сочетаний, а остальное – WC.